(57)【特許請求の範囲】
【請求項１】
セメントに、有機樹脂のシートまたはフィルムを繊維状でかつ切断部分が略鋸歯状に加工した繊維状の有機樹脂を、補強材として混入したことを特徴とする繊維状有機樹脂を混入したコンクリート。
【請求項２】
前記有機樹脂のシートまたはフィルムが、プリペードカード材料、好ましくはテレホンカード材料であることを特徴とする請求項１記載の繊維状有機樹脂を混入したコンクリート。
【請求項３】
前記繊維状の有機樹脂が、少なくとも重量比で０．５％混入されていることを特徴とする請求項１又は２記載の繊維状有機樹脂を混入したコンクリート。
【請求項４】
有機樹脂のシートまたはフィルムを繊維状で、かつ切断部分が略鋸歯状になるように切断する工程と、
この工程により繊維状に切断された有機樹脂をセメント、水等のコンクリート材料に少なくとも重量比で０．５％添加して混合する工程と、
この工程により混合されたコンクリート材料を型枠に入れて固める工程と
を具備することを特徴とする繊維状有機樹脂を混入したコンクリートの製造方法。
【発明の詳細な説明】
【０００１】
【発明の属する技術分野】
本発明は、セメントを主成分とするコンクリートに関し、特に有機樹脂のシートまたはフィルムを繊維状に裁断して補強材として混入したコンクリート及びその製造方法に関する。
【０００２】
【従来の技術】
従来より、セメントと水、あるいはセメントと水と砂、さらに砂利等を混合した後に乾燥させたコンクリートが使用されている。このように、従来のコンクリートはセメントを主成分として構成されていたことから、曲げ強度が小さかったため、建物の壁のように横からの力に耐える必要がある場合、コンクリートで固める際に金属芯等の補強材が必要であった。
【０００３】
また、充填材としてプラスチックの粉末や小片を混入したもの（例えば、特開平６−３２１６０１号「プラスチック混入軽量セメント製品」、特開昭５４−６２２２１号「軽量断熱材」、特開昭４８−２９８６８号「プラスチック廃棄物の処理方法」など）が知られている。これらは、コンクリートの軽量化や廃プラスチックの有効利用との観点からは有効性をもつが、コンクリートの機械的な強度、特に曲げ強度の向上については何らの考慮も払われていなかった。
【０００４】
さらに、補強材としてプラスチックの分岐のある小片を混入したもの（例えば、特開昭４７−３４５７１号「セメント生成物」など）が知られているが、効果のある小片の作成が煩雑であり低価格化が困難であったり、強度の向上が顕著でないといった問題があった。
【０００５】
さらに、補強材として大径のプラスチック繊維を混入したもの（例えば、特開昭６０−２１８３７号「プラスチック補強コンクリート」など）が知られているが、繊維の形状が直線的なこともあり、プラスチックの抜けにより強度の向上が顕著でないといった問題があった。
尚、テレホンカードについては、有機樹脂シートからなるにもかかわらず、何も活用されず廃棄されていた。
【０００６】
【発明が解決しようとする課題】
本発明は、上記の問題点を解決し、機械的強度、特に曲げ強度の向上が顕著に可能になり、しかも充填材の作成が容易で、しかも不要となったテレホンカード等の有機樹脂材料を有効に利用可能とする繊維状有機樹脂を混入したコンクリート及びその製造方法を提供することを目的とする。
【０００７】
【課題を解決するための手段】
上記目的を達成するために本発明の繊維状有機樹脂を混入したコンクリートは、セメントに、有機樹脂のシートまたはフィルムを繊維状でかつ切断部分が略鋸歯状に加工した繊維状の有機樹脂を、補強材として混入したことを特徴とするものである。
【０００９】
また、本発明の繊維状有機樹脂を混入したコンクリートは、前記有機樹脂のシートまたはフィルムが、プリペードカード材料、好ましくはテレホンカード材料であることを特徴とするものである。
【００１０】
また、本発明の繊維状有機樹脂を混入したコンクリートは、前記繊維状の有機樹脂が、少なくとも重量比で０．５％混入されていることを特徴とするものである。
【００１１】
また、本発明の繊維状有機樹脂を混入したコンクリートの製造方法は、有機樹脂のシートまたはフィルムを繊維状で、かつ切断部分が略鋸歯状になるように切断する工程と、この工程により繊維状に切断された有機樹脂をセメント、水等のコンクリート材料に少なくとも重量比で０．５％添加して混合する工程と、この工程により混合されたコンクリート材料を型枠に入れて固める工程とを具備することを特徴とする。
【００１２】
【発明の実施の形態】
以下図面を参照して本発明の実施の形態例を詳細に説明する。
図１は本発明の実施形態例に係る繊維状有機樹脂を混入したコンクリートを示す断面図であり、例えば１０ｃｍ×１０ｃｍ×４０ｃｍの直方体に固められたセメント等のコンクリート材料１には繊維状の有機樹脂２が少なくとも重量比で０．５％混入されている。前記繊維状の有機樹脂２は、図３に示すように例えばポリエステル等の有機樹脂のシートまたはフィルムを繊維状で、かつ切断部分が略鋸歯状に加工したものであり、前記有機樹脂のシートまたはフィルムとしてはプリペードカード材料、例えばテレホンカード材料を用いることができる。テレホンカード材料を横または縦に繊維状に切断し、その切断面に凹凸をつけたものを混入したコンクリートは、繊維状有機樹脂を混入しないコンクリートに比べ、曲げ強度が約１．５倍増加する。
【００１３】
図２は本発明の実施形態例に係る繊維状有機樹脂を混入したコンクリートの製造方法を示すフローチャートであり、例えばテレホンカード材料、プリペードカード材料等の有機樹脂のシートまたはフィルムを繊維状で、かつ切断部分が略鋸歯状になるように切断する工程と、この工程により繊維状に切断された有機樹脂をセメント、砂、水等のコンクリート材料に少なくとも重量比で０．５％添加して混合する工程と、この工程により混合されたコンクリート材料を型枠に入れて固める工程とを具備することを特徴とする。
【００１４】
図４は本発明の曲げ試験結果の一例で、テレホンカード材料を繊維状で、かつ切断部分がストレートに裁断（ストレートカット）した裁断テレホンカード材料を、セメント、水、砂、砕石よりなるコンクリート材料に混入し、１０ｃｍ×１０ｃｍ×４０ｃｍの直方体に固めたコンクリートの曲げ試験結果である。すなわち、材令７日及び材令２８日ともに、裁断テレホンカード（材料）の添加量が０％、０．５％、１．０％と増加するにしたがって曲げ強度が高くなる。これは裁断テレホンカード材料の絡みによりコンクリートを補強したためである。
【００１５】
図５は本発明の曲げ試験結果の他の例で、テレホンカード材料を繊維状で、かつ切断部分が略鋸歯状に裁断（波型カット）した裁断テレホンカード材料を、セメント、水、砂、砕石よりなるコンクリート材料に混入し、１０ｃｍ×１０ｃｍ×４０ｃｍの直方体に固めたコンクリートの曲げ試験結果である。すなわち、材令７日及び材令２８日ともに、裁断テレホンカード（材料）の添加量が０％、０．５％、１．０％と増加するにしたがって曲げ強度が高くなり、しかも、切断部分が略鋸歯状に裁断した裁断テレホンカード（材料）を添加したコンクリート（図５）のほうが、切断部分がストレートに裁断した裁断テレホンカード（材料）を添加したコンクリート（図４）より曲げ強度が高くなる。これは裁断テレホンカード材料の絡みがより強固になり、コンクリートを補強したためである。
【００１６】
以上のように繊維状有機樹脂を混入したコンクリートは、機械的強度、特に曲げ強度が顕著に向上する。特に、テレホンカード材料を横または縦に繊維状に切断し、その切断面に凹凸をつけたものを混入したコンクリートは、繊維状有機樹脂を混入しないコンクリートに比べ、曲げ強度が約１．５倍増加する。
【００１７】
又、今まで使用済みのプリペードカード、テレホンカードは不要物として何も活用されず廃棄されていたが、不要となったプリペードカード、テレホンカード等の有機樹脂のシートまたはフィルムを繊維状に切断してコンクリートに混入することにより、コンクリートへの充填材の作成が容易であると共に、プリペードカード、テレホンカード等の有機樹脂のシートまたはフィルムを有効に利用することができる。
【００１８】
【発明の効果】
以上述べたように本発明によれば、機械的強度、特に曲げ強度の向上が顕著になり、しかも充填材の作成が容易で、しかも不要となったテレホンカード等の有機樹脂材料を有効に利用できる繊維状有機樹脂を混入したコンクリート及びその製造方法を提供することができる。
【図面の簡単な説明】
【図１】本発明の実施形態例に係る繊維状有機樹脂を混入したコンクリートを示す断面図である。
【図２】本発明の実施形態例に係る繊維状有機樹脂を混入したコンクリートの製造方法を示すフローチャートである。
【図３】本発明の実施形態例に係る切断部分が略鋸歯状の繊維状有機樹脂を示す平面図である。
【図４】本発明の曲げ試験結果の一例を示す説明図である。
【図５】本発明の曲げ試験結果の他の例を示す説明図である。
【符号の説明】
１  コンクリート材料
２  繊維状の有機樹脂
【図１】
0003573181.tif 000002
【図２】
0003573181.tif 000003
【図３】
0003573181.tif 000004
【図４】
0003573181.tif 000005
【図５】
0003573181.tif 000006